(57)【特許請求の範囲】
【請求項１】
反応型（メタ）アクリレート樹脂、透光性粒子及び光開始剤を含む防眩層形成用組成物を透明基材フィルムの一面に塗布して形成された防眩層を含んでなり、
前記透光性粒子は、大粒子及び小粒子を含んでなり、前記大粒子の平均粒径は、防眩層厚さの１．０５〜１．２５倍であり、前記小粒子の平均粒径は、前記大粒子の平均粒径の０．５〜０．９倍であり、
前記大粒子はシリコーン（ｓｉｌｉｃｏｎｅ）粒子であり、
前記防眩層は、高さの分散（ｖａｒｉａｎｃｅ）値が０．０５〜０．３μｍ２であり、歪度（ｓｋｅｗｎｅｓｓ）値が０．５〜２．０であることを特徴とする防眩フィルムであって、
且つ該防眩フィルムのヘイズは、１〜８．９％であり、スリット間隔０．０１ｍｍ、０．５ｍｍ、１．０ｍｍ及び２．０ｍｍの透過鮮明度の数値の合算が２００％以上である防眩フィルム。
【請求項２】
前記防眩層形成用組成物は、反応型（メタ）アクリレート樹脂と透光性粒子が９６．０：４．０〜９８．５：１．５重量比で混合されることを特徴とする請求項１に記載の防眩フィルム。
【請求項３】
前記大粒子と小粒子は、２５：７５〜７５：２５重量比で混合されることを特徴とする請求項１に記載の防眩フィルム。
【請求項４】
前記防眩層形成用組成物は、溶剤、抗酸化剤、ＵＶ吸収剤、光安定剤、レーベリング剤、界面活性剤、防汚剤よりなる群から選択される少なくとも１種をさらに含むことを特徴とする請求項１に記載の防眩フィルム。
【請求項５】
請求項１〜４のいずれかに記載の防眩フィルムを含むことを特徴とする偏光板。
【発明の詳細な説明】
【技術分野】
【０００１】
本発明は、防眩フィルム及びこれを具備した偏光板に関する。
【背景技術】
【０００２】
画像表示装置には、液晶表示装置（ＬＣＤ）、電界発光（ＥＬ）表示装置、プラズマディスプレイ（ＰＤＰ）、電界放出ディスプレイ（ＦＥＤ）などがある。
【０００３】
このような各種画像表示装置は、自然光または照明光などの外部光に露出する場合、画像表示装置の表面に入射した光が反射しながらコントラストが低下し、イメージ反射によって視認性が低下する。また、画面が眩しくなり、文字認識が難しくて、目の疲労感を増加させやすく、または頭痛を誘発するようになる。
【０００４】
このような問題点を解決するために、表面突出部によって光の乱反射を誘導し、光の反射を減少させる機能を有し、各種画像表示装置の表面に配置される防眩フィルムが主に使用された。
【０００５】
防眩フィルムは、透明基材フィルムの表面にシリカまたは樹脂ビーズのような充填材粒子を含有する樹脂を適用することによって形成され、適用される樹脂によってシリカなどの凝集によって表面に凹凸が形成されたものと、適用される樹脂フィルムの厚さより粒子直径が大きい有機充填材粒子を添加することによって、表面凹凸が形成されたものがある。
【０００６】
一方、韓国登録特許第１、０６７、５４６号（特許文献１）は、透明基材フィルムの少なくとも一面に電離放射線による硬化樹脂、シリカ微粒子及びシリコン樹脂微粒子を含有して表面に微細な凹凸が形成された防眩フィルムを開示する。
【０００７】
しかし、上記文献による防眩フィルムの場合、３５％以上の高いヘイズ（Ｈａｚｅ）値を有する。このように防眩フィルムのヘイズ値が上昇する場合、ディスプレイの鮮明性及び視認性が低下する問題がある。
【０００８】
また、日本国公開特許第２００９−１０４０７６号（特許文献２）は、防眩特性を尖度と歪度の範囲に制御した防眩フィルムに関し、防眩層の高さの尖度が３以下であり、防眩層の高さの歪度の絶対値が１以下である防眩層を有する防眩フィルムを開示している。
【０００９】
しかし、尖度と歪度は、表面凹凸の分布を示す統計的数値に過ぎず、表面凹凸の高さとは相関関係がない。したがって、上記文献に開示された歪度の数値範囲に含まれても、表面凹凸が小さくて、ヘイズ（Ｈａｚｅ）が高いか、表面凹凸が大きくて、防眩性が現われないことがあるという問題がある。
【先行技術文献】
【特許文献】
【００１０】
【特許文献１】韓国登録特許第１、０６７、５４６号
【特許文献２】日本国特開２００９−１０４０７６号公報
【発明の概要】
【発明が解決しようとする課題】
【００１１】
本発明は、防眩フィルムの光学的特性を示すためのパラメータとして防眩層の高さの分散（ｖａｒｉａｎｃｅ）及び歪度（ｓｋｅｗｎｅｓｓ）値を同時に使用して、ヘイズが低く、透過鮮明度に優れた防眩フィルムを提供することを目的とする。
【課題を解決するための手段】
【００１２】
本発明の目的を達成するために、本発明は、反応型（メタ）アクリレート樹脂、透光性粒子及び光開始剤を含む防眩層形成用組成物を透明基材フィルムの一面に塗布して形成された防眩層を含んでなり、上記防眩層は、高さの分散（ｖａｒｉａｎｃｅ）値が０．０５〜０．３μｍ２であり、歪度（ｓｋｅｗｎｅｓｓ）値が０．５〜２．０であることを特徴とする防眩フィルムを提供する。
【００１３】
上記防眩層形成用組成物は、反応型（メタ）アクリレート樹脂と透光性粒子が９６．０：４．０〜９８．５：１．５の重量比で混合されたものであることができる。
【００１４】
上記透光性粒子は、大粒子及び小粒子を含んでなり、大粒子の平均粒径は、防眩層の厚さの１．０５〜１．２５倍であり、小粒子の平均粒径は、大粒子の平均粒径の０．５〜０．９倍であるものであることができる。
【００１５】
上記大粒子と小粒子は、２５：７５〜７５：２５重量比で混合されたものであることができる。
【００１６】
上記防眩層形成用組成物は、溶剤、光開始剤、抗酸化剤、ＵＶ吸収剤、光安定剤、レーベリング剤、界面活性剤、防汚剤よりなる群から選択される少なくとも１種をさらに含むことができる。
【００１７】
上記防眩フィルムのヘイズは、１〜１０％であり、透過鮮明度は、２００％以上であることができる。
【００１８】
本発明の他の目的を達成するために、上記防眩フィルムを含む偏光板であることができる。
【発明の効果】
【００１９】
本発明による防眩フィルムは、高さの分散（ｖａｒｉａｎｃｅ）が０．０５〜０．３μｍ２であり、歪度（ｓｋｅｗｎｅｓｓ）が０．５〜２．０範囲を有することによって、防眩性に優れていると共に、透過鮮明度が高くて、低いヘイズ値を有するという長所がある。
【発明を実施するための形態】
【００２０】
本発明の防眩フィルムは、反応型（メタ）アクリレート樹脂、透光性粒子及び光開始剤を含む防眩層形成用組成物を透明基材フィルムの一面に塗布して形成された防眩層を含んでなり、上記防眩層は、高さの分散（ｖａｒｉａｎｃｅ）値が０．０５〜０．３μｍ２であり、歪度（ｓｋｅｗｎｅｓｓ）値が０．５〜２．０であることを特徴とする。
【００２１】
以下、本発明をさらに詳細に説明するが、これは、本発明の説明のためのものであり、本発明の範囲を制限するものではない。
【００２２】
防眩層は、防眩層形成用組成物が硬化して形成されたものであって、「防眩層の樹脂」及び「透光性粒子」を含む層である。
【００２３】
この際、「防眩層の樹脂」は、（メタ）アクリレート樹脂を含有する組成物が硬化して形成された膜を意味し、（メタ）アクリレート樹脂を含有する組成物が硬化して形成された防眩層樹脂の内部に透光性粒子が分布している。
【００２４】
防眩層形成用組成物は、反応型（メタ）アクリレート樹脂、透光性粒子及び光開始剤を含む。
【００２５】
上記反応型（メタ）アクリレート樹脂は、硬化層を形成し、硬度及び耐スクラッチ性を向上させるために使用される。上記反応型（メタ）アクリレート樹脂は、特に限定されず、当該分野で公知のものを使用することができ、好ましくは、光硬化タイプのアクリル系樹脂を使用することができる。上記反応型（メタ）アクリレート樹脂は、１種以上の反応型アクリレートオリゴマーを使用するか、または１種以上の反応型アクリレートモノマーを使用するか、または上記オリゴマーとモノマーを混合して使用することができる。
【００２６】
反応型アクリレートオリゴマーの種類は、特に限定されず、当該分野で公知のものを使用することができ、好ましくは、ウレタンアクリレートオリゴマーを使用することができる。例えば、分子内にイソシアネート基を有する化合物と分子内にヒドロキシ基を有する（メタ）アクリレート化合物が重合されたものであることができる。分子内にイソシアネート基を有する化合物としては、１、３−ビス（イソシアナトメチル）シクロヘキサン、４、４’−メチレンビス（シクロヘキシルイソシアネート）、４、４’−メチレンビス（２、６−ジメチルフェニルイソシアネート）、４、４’−オキシビス（フェニルイソシアネート）、アクリロイルエチルイソシアネート、メタアクリロイルエチルイソシアネート、４、４’−ジシクロヘキシルメタンジイソシアネート、ヘキサメチレンジイソシアネート及びその三量体、１、４−ジイソシアナトブタン、１、６−ジイソシアナトヘキサン、１、８−ジイソシアナトオクタン、１、１２−ジイソシアナトデカン、１、５−ジイソシアナト−２−メチルペンタン、トリメチル−１、６−ジイソシアナトヘキサン、トランス−１、４−シクロヘキセンジイソシアネート、イソホロンジイソシアネート、トルエン−２、４−ジイソシアネート、トルエン−２、６−ジイソシアネート、キシレン−１、４−ジイソシアネート、テトラメチルキシレン−１、３−ジイソシアネート、１−クロロメチル−２、４−ジイソシアネートなどのジイソシアネート化合物；上記ジイソシアネート化合物から誘導されるトリイソシアネート；トリメチロールプロパンなどの多価アルコール系化合物１モルに上記ジイソシアネート化合物３モルを反応させた付加体；上記ジイソシアネート化合物３モルを自己縮合させたイソシアヌレート体；上記ジイソシアネート化合物３モルのうち２モルから得られるジイソシアネートウレアに残りの１モルのジイソシアネートが縮合されたビュレット体などが挙げられ、これらは、単独または２種以上混合して使用することができる。分子内にヒドロキシ基を有する（メタ）アクリレート化合物の種類は、特に限定されない。例えば、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられ、これらは、単独または２種以上混合して使用することができる。ウレタン（メタ）アクリレートオリゴマーの製造方法は、特に限定されず、通常の任意重合反応、ブロック重合反応、グラフト重合反応などを利用することができる。例えば、分子内にイソシアネート基を有する化合物と分子内にヒドロキシ基を有する（メタ）アクリレート化合物を適正当量比で反応させる方法で製造することができる。
【００２７】
反応型（メタ）アクリレートモノマーの種類は、特に限定されず、当該分野で公知されたものを使用することができる。例えば、ジペンタエリスリトールヘキサ（メタ）アクリレート、ジペンタエリスリトールペンタ（メタ）アクリレート、ペンタエリスリトールテトラ（メタ）アクリレート、ジトリメチロールプロパンテトラ（メタ）アクリレート、（メタ）アクリリックエステル、トリメチロールプロパントリ（メタ）アクリレート、グリセロールトリ（メタ）アクリレート、トリス（２−ヒドロキシエチル）イソシアヌレートトリ（メタ）アクリレート、エチレングリコールジ（メタ）アクリレート、プロピレングリコール（メタ）アクリレート、１、３−ブタンジオールジ（メタ）アクリレート、１、４−ブタンジオールジ（メタ）アクリレート、１、６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレート、ヒドロキシエチル（メタ）アクリレート、ヒドロキシプロピル（メタ）アクリレート、ヒドロキシブチル（メタ）アクリレート、イソオクチル（メタ）アクリレート、イソ−デキシル（メタ）アクリレート、ステアリル（メタ）アクリレート、テトラヒドロフルフリル（メタ）アクリレート、フェノキシエチル（メタ）アクリレート、イソボルネオール（メタ）アクリレートよりなる群から選択された少なくとも一つを使用することができる。
【００２８】
透光性粒子は、防眩フィルムの表面に凹凸を形成させてフィルムに防眩性を付与するものであって、当該分野で一般的に使用されるものなら有機粒子または無機粒子に制限なしに使用することができる。
【００２９】
上記有機粒子は、メラミン系ビーズ、アクリル系ビーズ、アクリル−スチレン系ビーズ、ポリカーボネート系ビーズ、ポリエチレン系ビーズ及び塩化ビニル系ビーズよりなる群から選択される少なくとも一つを使用することができる。上記無機粒子は、重炭酸カルシウム（重炭）、軽炭酸カルシウム、硫酸バリウム、シリカ及びアルミナよりなる群から選択される少なくとも一つを使用することができる。
【００３０】
上記防眩層形成用組成物の大粒子の平均粒径は、防眩層の厚さの１．０５〜１．２５倍であることが好ましい。この際、防眩層の厚さは、凹凸が形成されている防眩層において「防眩層の樹脂」の厚さを意味する。
【００３１】
大粒子の平均粒径が上記数値より大きい場合、コーティング表面の凹凸の高さが大きくなって、ヘイズが上昇する問題点が発生することができ、上記数値より小さい場合、コーティング表面の凹凸が消えて、防眩性が減少する問題点が発生することができる。
【００３２】
小粒子の平均粒径は、大粒子の平均粒子の直径の０．５〜０．９倍である粒子を含むことが好ましい。小粒子の平均粒径が上記数値を脱する場合、透過鮮明度が高い状態で十分な防眩性を具現しにくくなる問題点が発生することができる。
【００３３】
大粒子と小粒子は、２５：７５〜７５：２５重量比で混合されたものであることができる。大きい粒子の含量が上記の比率より低くなるか、含まれていない場合、表面に凹凸が小さすぎて、分散数値が低くなり、十分な防眩性が現われないことがあり、大きい粒子の含量が上記の比率より大きい場合、凹凸間の間隔が広くて、防眩層の表面の防眩性が部分的に消えることができる。
【００３４】
防眩層形成用組成物は、反応型（メタ）アクリレート樹脂と粒子の重量比が９６．０：４．０〜９８．５：１．５重量比で混合されたものが好ましい。粒子が上記比率より多く含まれていれば、コーティングフィルムのヘイズが上昇する問題点が発生することができ、上記の比率より少なく含まれている場合、十分な防眩性を示すことができない問題点が発生することができる。
【００３５】
光開始剤は、当該分野で一般的に使用されるものなら制限なしに使用することができる。
【００３６】
具体的に、２−メチル−１−［４−（メチルチオ）フェニル］２−モルホリンプロパノン−１、ジフェニルケトンベンジルジメチルケタル、２−ヒドロキシ−２−メチル−１−フェニル−１−オン、４−ヒドロキシシクロフェニルケトン、ジメトキシ−２−フェニルアテトフェノン、アントラキノン、フルオレン、トリフェニルアミン、カルバゾール、３−メチルアセトフェノン、４−クロロアセトフェノン、４、４−ジメトキシアセトフェノン、４、４−ジアミノ−ベンゾフェノン、１−ヒドロキシシクロヘキシルフェニルケトン、ベンゾフェノンなどよりなる群から少なくとも一つを選択して使用することができる。
【００３７】
防眩層形成用組成物は、溶剤、光開始剤、抗酸化剤、ＵＶ吸収剤、光安定剤、レーベリング剤、界面活性剤、防汚剤よりなる群から選択される少なくとも１種をさらに含むことができる。
【００３８】
上記溶剤は、コーティング性を向上させるために使用する。具体的に、メタノール、エタノール、イソプロピルアルコール、ブタノール、イソブチルアルコール、メチルグリコール、メチルグリコールアセテート、メチルセロソルブ、エチルセロソルブ、ブチルセロソルブなどのアルコール類；アセトン、メチルエチルケトン、メチルイソブチルケトン、シクロヘキサノン、ジアセトンアルコールなどのケトン類；ホルム酸メチル、酢酸メチル、酢酸エチル、乳酸エチル、酢酸ブチルなどのエステル類；ニトロメタン、Ｎ−メチルピロリドン、Ｎ、Ｎ−ジメチルホルムアミドなどの含窒素化合物；プロピレングリコールモノメチルエーテル、ジイソプロピルエーテル、テトラヒドロフラン、ジオキサン、ジオキソランなどのエーテル類；塩化メチレン、クロロホルム、トリクロロエタン、テトラクロロエタンなどのハロゲン化炭化水素；ジメチルスルホキシド、炭酸プロピレンなどのその他物質が挙げられる。上記例示された溶剤は、それぞれ単独でまたは２種以上を組み合わせて使用することができる。
【００３９】
防眩フィルムは、上記防眩層形成用組成物を透明基材フィルムの一面に塗布して形成された防眩層を含んでなる。
【００４０】
上記透明基材は、透明性があるフィルムなら、どんなフィルムでも使用可能である。具体的に、透明基材としては、ノルボルネンや多環ノルボルネン系単量体のようなシクロオレフィンを含む単量体の単位を有するシクロオレフィン系誘導体、ジアセチルセルロース、トリアセチルセルロース、アセチルセルロースブチルレイト、イソブチルエステルセルロース、プロピオニルセルロース、ブチリルセルロースまたはアセチルプロピオニルセルロースなどから選択されるセルロース、エチレン−アセト酸ビニル共重合体、ポリエステル、ポリスチレン、ポリアミド、ポリエーテルイミド、フォルリアクリル、ポリイミド、ポリエーテルスルホン、ポリスルホン、ポリエチレン、ポリプロピレン、ポリメチルペンテン、ポリ塩化ビニル、ポリ塩化ビニリデン、ポリビニルアルコール、ポリビニルアセタール、ポリエーテルケトン、ポリエーテルエーテルケトン、ポリエーテルスルホン、ポリメチルメタアクリレート、ポリエチレンテレフタレート、ポリブチレンテレフタレート、ポリエチレンナフタレート、ポリカーボネート、ポリウレタン、エポキシの中から選択されたものを使用することができ、未延伸の１軸または２軸延伸フィルムを使用することができる。このうち好ましくは、透明性及び耐熱性に優れた１軸または２軸延伸ポリエステルフィルムや、透明性及び耐熱性に優れ、且つフィルムの大型化に対応することができるシクロオレフィン系誘導体フィルム、透明性及び光学的に異方性がないという点から、トリアセチルセルロースフィルムが好適に使用されることができる。
【００４１】
防眩層形成用組成物を透明基材上に塗布する方法は、特に制限されず、例えば、ダイコーター、エアナイフ、リバースロール、スプレイ、ブレード、キャスティング、グラビア、スピンコーティングなどの方式を使用することができる。
【００４２】
防眩層形成用組成物の乾燥段階は、３０〜１５０℃の温度で１０秒〜１時間、好ましくは３０秒〜１０分間行うことができる。
【００４３】
防眩層形成用組成物の硬化段階は、光硬化であることができ、この際、ＵＶ光の照射量は、約０．０１〜１０Ｊ／ｃｍ２、好ましくは０．１〜２Ｊ／ｃｍ２であることができる。
【００４４】
透明基材上に形成された防眩層の厚さは、２．５〜１５μｍであることが好ましい。上記厚さより薄い場合、コーティング層の硬度が不十分であり、上記厚さより厚い場合、取り扱い時にコーティング層にクラックが発生することができる。
【００４５】
上記硬化後に形成された防眩層は、高さの分散（ｖａｒｉａｎｃｅ）が０．０５〜０．３μｍ２であり、歪度（ｓｋｅｗｎｅｓｓ）が０．５〜２．０である。この際、分散（ｖａｒｉａｎｃｅ）と歪度（ｓｋｅｗｎｅｓｓ）は、下記数式１及び２によって計算する。
【００４６】
【数１】
0006453762.tif 000002
【００４７】
分散（ｖａｒｉａｎｃｅ）は、凹凸の高さと相関関係があり、分散（ｖａｒｉａｎｃｅ）数値が小さいほど、凹凸の高さが低いことを意味する。本発明による防眩フィルムは、防眩層高さの分散（ｖａｒｉａｎｃｅ）値が０．０５〜０．３μｍ２である。分散（ｖａｒｉａｎｃｅ）が０．０５μｍ２未満の場合、防眩性が低下する問題があり、０．３μｍ２超過の場合、ヘイズが上昇する問題がある。
【００４８】
歪度（ｓｋｅｗｎｅｓｓ）は、表面高さの分布と相関関係があり、歪度（ｓｋｅｗｎｅｓｓ）値が小さいほど表面高さが高い凹凸の分布が小さいことを意味する。本発明による防眩フィルムは、防眩層高さの歪度（ｓｋｅｗｎｅｓｓ）値が０．５〜２．０である。歪度（ｓｋｅｗｎｅｓｓ）が０．５未満の場合、凹凸の分布が小さくて、防眩性が低下する問題があり、歪度（ｓｋｅｗｎｅｓｓ）が２．０超過の場合、凹凸の分布が多くて、防眩性が鋭くなる問題がある。
【００４９】
本発明は、前述した本発明による防眩フィルムが具備された偏光板を提供する。すなわち、本発明の偏光板は、通常の偏光子の一面または両面に前述した本発明による防眩フィルムを積層して形成されたものであることができる。上記偏光子は、少なくとも一面に保護フィルムが具備されたものであってもよい。
【実施例】
【００５０】
以下、本発明を下記の実施例及び比較例によってより具体的に説明し、下記の実施例は、本発明の具体的な一部の例示に過ぎず、本発明の保護範囲を限定するかまたは制限するものではない。
【００５１】
〔実施例及び比較例〕
防眩層形成用組成物の製造
下記表１の成分と含量（重量部）を有する防眩層形成用組成物を製造した。
【００５２】
【表１】
0006453762.tif 000003
【００５３】
透明基材の一面に防眩層が形成された防眩フィルムの製造
上記で製造した防眩層形成用組成物を６時間撹拌後、６０μｍ厚さのトリアセチルセルロース（ＴＡＣ）フィルムの上にマイヤーバーで塗布した後、１００℃で１分間乾燥させ、４００ｍＪ／ｃｍ２の紫外線を利用して光硬化させて、防眩層が形成された防眩フィルムを製造した。
【００５４】
上記で製造した防眩フィルムの特性を比較するために、下記のように物性を測定し、その結果を表２に示した。
【００５５】
（１）表面高さの分散（ｖａｒｉａｎｃｅ）及び歪度（ｓｋｅｗｎｅｓｓ）測定
製造例２で製作された防眩フィルムの防眩層の表面高さを測定した。測定は、カラー３Ｄレーザー顕微鏡（キーエンス社、ＶＫ−９５１０製品）を利用し、顕微鏡の対物レンズ倍率は、２０倍に設定し、測定対象の表面サイズは、６７５μｍ（横）×５０６μｍ（縦）に設定した。測定された表面のすべての高さは、３Ｄ顕微鏡システム上のプログラムを利用して２５６×１９２ピクセルで抽出した。
【００５６】
上記抽出されたすべての表面高さの平均値を求め、下記数式１及び数式２を利用して分散（ｖａｒｉａｎｃｅ）値と歪度（ｓｋｅｗｎｅｓｓ）値を求めた。
【００５７】
【数２】
0006453762.tif 000004
【００５８】
（２）ヘイズ測定
防眩フィルムのヘイズ値をヘイズメーター（ムラカミ社）を利用して測定した。コーティングフィルムのヘイズは、コーティングフィルムの濁度と相関関係があり、ヘイズの高いほどフィルムが濁ることを意味する。ヘイズは、１０以下であることが好ましい。
【００５９】
（３）透過鮮明度測定
防眩フィルムの透過鮮明度を透過鮮明度測定器（スガ社、ＩＣＭ−１Ｔ製品）を利用して測定した。透過鮮明度は、スリット間隔０．０１ｍｍ、０．５ｍｍ、１．０ｍｍ、２．０ｍｍの透過鮮明度の数値の合算で決定した。透過鮮明度の値は、鮮明度と相関関係があり、透過鮮明度の数値が大きいほど、鮮明であることを意味する。
【００６０】
（４）反射鮮明度の測定
製造例２で製造された防眩フィルムの防眩層上に黒色アクリル板を接合した後、鮮明度測定器（スガ社、ＩＣＭ−１Ｔ製品）を利用して４５度角度での反射線明度を測定した。反射線明度は、スリット間隔０．５ｍｍ、１．０ｍｍ、２．０ｍｍでの数値を合算した。反射鮮明度の値は、防眩性と相関関係があり、反射鮮明度の数値が小さいほど防眩性が高いことを意味する。
【００６１】
（５）防眩性評価
防眩フィルムの防眩層上に黒い色アクリル板を接合した後、三波長スタンドライトを防眩層表面で反射させて、スタンド光の形状が明瞭に見える程度を確認した。
【００６２】
−評価方法−
○：スタンド光の形状が崩れ壊れて視認される
△：スタンド光の形状が部分的に鮮明に視認される
×：スタンド光の形状が鮮明に視認される
【００６３】
【表２】
0006453762.tif 000005